(57)【特許請求の範囲】
【請求項１】
側壁フィルムと底壁フィルムとを熱接着してなり、20℃における蒸気圧が2.6Ｐａ以上の香料を30〜100重量％含有する調合香料を含む内容物を密封収容する袋であって、
側壁フィルムは、外側層と熱接着性フィルムからなる内側層とを接着剤層を介して積膜したものであり、外側層がポリアミド層から構成され、内側層が表裏のポリエチレン層からなる熱接着層とその中間の高密度ポリエチレン層の全層を接着剤層を介することがなく互いに熱分離しない一膜をなすものにて構成され、
底壁フィルムは、外側層と内側層とを接着剤層を介して積膜したものであり、外側層がポリアミド層から構成され、内側層がポリエチレン層にて構成されてなり、
側壁フィルムの内側層と底壁フィルムの内側層とを熱接着して構成される袋。
【請求項２】
前記側壁フィルムとして、外側層と内側層の間に中間層を設け、外側層と中間層に接着剤層を介し、中間層と内側層に接着剤層を介して積膜してなり、中間層がポリエチレンテレフタレート層からなる請求項１に記載の袋。
【請求項３】
前記側壁フィルムの内側層が、表裏の層に少なくとも直鎖低密度ポリエチレン又は低密度ポリエチレンからなる層を配してなる請求項１又は２に記載の袋。
【請求項４】
請求項１〜３のいずれかに記載の袋に、前記調合香料を含む液体洗浄剤を密封収容した袋製品。
【発明の詳細な説明】
【０００１】
【発明の属する技術分野】
本発明は20℃における蒸気圧が2.6Ｐａ以上の香料を30〜100重量％含有する調合香料を含む内容物を収容する袋に関する。
【０００２】
【従来の技術】
20℃における蒸気圧が2.6Ｐａ以上の香料として例えばリモネン、リナロール、シトラール、リナリルアセテート、Ｌ−メントール、カンファー等を30〜100重量％含有する調合香料を含む液体は、液体洗浄剤等として用いられるが、このような液体製品は、例えば詰替用として合成樹脂製のフィルム材料からなる袋に密封収容されて、流通、販売される場合がある。
【０００３】
このような液体製品を密封収容する袋は、調合香料を外部に逃がさない保香性と、流通時等におけるピンホールの発生を抑制する機能とを兼ね備える必要があるため、従来技術によれば、塩化ビニルによって覆われた延伸ポリアミド（ＯＮｙ）を外側層とし、直鎖低密度ポリエチレン（Ｌ−ＬＤＰＥ）を内側層とする複数層フィルム材料を用いて袋を形成していた。かかる複数層フィルム材料によれば、延伸ポリアミドによってピンホールの発生を抑制できると共に、延伸ポリアミドを覆う塩化ビニルによって上記特定の調合香料の漏れを効果的に防止することができる。
【０００４】
【発明が解決しようとする課題】
上記従来の袋によれば、塩化ビニルの存在によって、近年考慮されている環境等に影響を及ぼすことになるという課題があった。
【０００５】
尚、従来の他の袋として、特開2000-167972号公報に記載の如く、積膜体の中間膜としてＡｌ箔、シリカ蒸着フィルム、金属酸化物蒸着フィルム等を追加し、保香性（バリア性）の改善を図ったものがある。
【０００６】
本発明の課題は、塩化ビニルを用いない、簡易な材料構成により、上記特定の調合香料に対する保香性と、ピンホールの発生を抑制し得る突刺し強度とを向上することにある。
【０００７】
【課題を解決するための手段】
請求項１の発明は、側壁フィルムと底壁フィルムとを熱接着してなり、20℃における蒸気圧が2.6Ｐａ以上の香料を30〜100重量％含有する調合香料を含む内容物を密封収容する袋であって、側壁フィルムは、外側層と熱接着性フィルムからなる内側層とを接着剤層を介して積膜したものであり、外側層がポリアミド層から構成され、内側層が表裏のポリエチレン層からなる熱接着層とその中間の高密度ポリエチレン層の全層を接着剤層を介することがなく互いに熱分離しない一膜をなすものにて構成され、底壁フィルムは、外側層と内側層とを接着剤層を介して積膜したものであり、外側層がポリアミド層から構成され、内側層がポリエチレン層にて構成されてなり、側壁フィルムの内側層と底壁フィルムの内側層とを熱接着して構成されるようにしたものである。
【０００８】
【発明の実施の形態】
袋１００は、図１に示す如く、20℃における蒸気圧が2.6Ｐａ以上の香料を30〜100重量％含有する調合香料を含む液体である液体洗浄剤を、密封状態で収容する詰替用の容器として用いられる自立袋１００である。この自立袋１００は、後述する可撓性の熱接着性フィルム材料からなる一対の側壁フィルム１と、同じく後述する可撓性の熱接着性フィルム材料からなる底壁フィルム２とを、その縁部をシールして袋状に一体化し、液体を収容する収容部３を形成したものである。
【０００９】
20℃における蒸気圧が2.6Ｐａ以上の香料を30〜100重量％含有する調合香料は、テルペン若しくはそのテルペン化物を含むときに効果が顕著である。また、20℃における蒸気圧が2.6Ｐａ以上の香料としては、洗浄剤等に用いられる香料であれば特に制限されることなく用いることができるが、例えばリモネン、リナロール、シトラール、リナリルアセテート、Ｌ−メントール、カンファーを用いるときに香料の漏れを防止する効果が顕著である。リモネンを含む天然香料、カンファーを含む天然香料、Ｌ−メントールを含む天然香料、リナロールを含む天然香料等を用いることもできる。これらの香料は、例えばオレンジ系香料、ライム系香料、ハーブ系香料として使用される。更に、調合香料は、液体洗浄剤に0.001〜10重量％含まれるときに効果が顕著である。
【００１０】
（第１実施形態）
袋１００の側壁フィルム１としては、図２に示した外側層１１と内側層（熱接着層フィルム）１２を接着剤層１３を介して積膜した積膜体１０を用いる。袋１００は、一対の側壁フィルム１を構成するように相対する２枚の積膜体１０のシール部（不図示）でそれらの内側層（熱接着層フィルム）１２、１２を熱接着することにて構成される。
【００１１】
側壁フィルム１の外側層１１は、耐熱性、印刷適性の良い例えばＯＮｙ膜１１Ａ、又はＰＥＴ膜等にて構成できる。ＯＮｙ膜は、例えば一軸延伸ポリアミド、二軸延伸ポリアミドのいずれも使用することができる。ＯＮｙ膜を外側層１１とすることにより、運搬時や取扱時の衝撃等により液体洗浄剤を収容した自立袋１００にピンホールが発生するのを効果的に抑制することが可能になる。尚、ピンホールは、自立袋１００に収容された液体洗浄剤は通過させないが、調合香料による揮散ガスは通過させる程度の微細な孔である。
【００１２】
側壁フィルム１の内側層（熱接着層フィルム）１２は、表裏の熱接着層２１、２２を熱接着性やＥＳＣＲ性（耐環境応力亀裂性）の良い例えばＬＬＤＰＥ層２１Ａ、２２Ａ、又は低密度ポリエチレン層（ＬＤＰＥ層）等にて構成し、熱接着層２１、２２の内層たる中間層を熱接着層２１、２２より高密度をなし、内容物中の香料が自立袋１００の外部へ漏れることを防止する高保香性（高バリア性）、高剛性、高強度の例えば高密度ポリエチレン層（ＨＤＰＥ層）２３Ａ等からなる高密度層２３にて構成し、それらの熱接着層２１（ＬＬＤＰＥ層２１Ａ）、高密度層２３（ＨＤＰＥ層２３Ａ）、熱接着層２２（ＬＬＤＰＥ層２２Ａ）の全層を接着剤層を介することのないように共押し出しして互いに熱分離しない一膜をなすものに積層した。本実施形態の積膜体１０は、例えばＯＮｙ／ＬＬＤＰＥ・ＨＤＰＥ・ＬＬＤＰＥとして表記するものとする（／は接着剤層を介した膜間、・は接着剤層を介さない層間を示す）。
【００１３】
自立袋１００の底壁フィルム２としては、外側層と内側層を接着剤層を介して積膜した積膜体を用いる。自立袋１００は、一対の側壁フィルム１の間に底壁フィルム２を挟み、底壁フィルム２の両側の内側層に各側壁フィルム１の内側層（熱接着性フィルム）１２を熱接着することにて構成される。
【００１４】
底壁フィルム２の外側層は、ＯＮｙ膜等にて構成できる。ＯＮｙ膜は、例えば一軸延伸ポリアミド、二軸延伸ポリアミドのいずれも使用することができる。
【００１５】
底壁フィルム２の内側層は、ポリエチレン膜等にて構成できる。ポリエチレン膜は、例えばＬＬＤＰＥ、ＬＤＰＥ、ＨＤＰＥ等を使用することができる。
【００１６】
尚、側壁フィルム１を構成する複数層フィルム材料及び底壁フィルム２を構成する複数層フィルム材料は、透明な場合に紫外線吸収剤である例えばチヌビンを有することが好ましい。
【００１７】
本実施形態によれば、以下の作用がある。
▲１▼自立袋１００の側壁フィルム１を構成する複数層フィルム材料が、ＯＮｙ膜からなる外側層１１と、高密度層２３（ＨＤＰＥ層２３Ａ）を含む内側層（熱接着性フィルム）１２からなるので、塩化ビニルを用いることなく、内側層（熱接着性フィルム）１２により上記特定の調合香料に対する保香性を備えるとともに、外側層１１と内側層（熱接着性フィルム）１２のそれぞれによりピンホールの発生を抑制する機能を備えることができる。
【００１８】
▲２▼内側層（熱接着性フィルム）１２を接着剤層を介さないで積層した一膜からなるものとし、熱接着層２１、２２（ＬＬＤＰＥ層２１Ａ、２２Ａ）より内層の一層（ＨＤＰＥ層２３Ａ）を他の層よりも高密度化した。従って、熱接着性フィルム１２に基本的に必要とされる熱接着性と、自立袋のＥＳＣＲ性は熱接着層２１、２２（ＬＬＤＰＥ層２１Ａ、２２Ａ）により確保し、かつ自立袋の保香性、剛性、強度は高密度層２３（ＨＤＰＥ層２３Ａ）により確保できる。これにより、簡易な材料構成により、しかも膜厚を増すことに依存することなく、自立袋の保香性、剛性、強度を向上できる。
【００１９】
▲３▼内側層（熱接着性フィルム）１２は接着剤層を介さない積層体であるから、熱接着時（通常は材料の融点以上で200℃以下）に熱接着層２１、２２（ＬＬＤＰＥ層２１Ａ、２２Ａ）と高密度層２３（ＨＤＰＥ層２３Ａ）の層間で熱分離することがないし、また高融点、高剛性の高密度層２３（ＨＤＰＥ層２３Ａ）を中間層としているので、自立袋に設けた熱シール部の膜厚保持と強度低下を防止できる。
【００２０】
▲４▼袋表面の外側層１１に接着剤層１３を介して内側層（熱接着性フィルム）１２を積膜した積膜体により自立袋を構成し、内側層（熱接着性フィルム）１２にバリア層たる高密度層２３を確保したから内容物の溶剤や界面活性剤が内側層（熱接着性フィルム）１２と外側層１１との間の接着剤層１３へ浸透するのを防止し、内側層（熱接着性フィルム）１２と外側層１１の接着強度の低下やそれらの膜間の剥離を防止する。即ち、内側層（熱接着性フィルム）１２は内容物と直接接する部分をＥＳＣＲ性の良いＬＬＤＰＥ層２１Ａとし、中間層をバリア性の良いＨＤＰＥ層２３Ａとした（図１）。従来例では、外側層（ＯＮｙ膜）ａと内側層（ＬＤＰＥ膜）ｂとバリア膜（Ａｌ箔）ｃの３膜を接着剤層ｄ、ｅを介してその順に積膜した自立袋では、内容物の溶剤や界面活性剤が熱接着性フィルムｂを浸透して接着剤層ｅに到達し、熱接着性フィルムｂとバリア膜ｃの接着強度の低下やそれらの膜間の剥離を招いていた。
【００２１】
▲５▼内側層（熱接着性フィルム）１２をポリオレフィン系フィルム同士であるＬＬＤＰＥ層２１Ａ、２２ＡとＨＤＰＥ層２３Ａの組合せにより構成したから、共押し出しによる製膜適性が良いし、層間の親和性も良く、生産性を向上できる。
【００２２】
（第２実施形態）
第２実施形態は自立袋１００の側壁フィルム１として、図３の積膜体１０Ａを採用したものである。第２実施形態の積膜体１０Ａが、第１実施形態の積膜体１０と異なる点は、外側層１１と内側層（熱接着性フィルム）１２の間に中間層１４を設けたことにある。即ち、積膜体１０Ａは、外側層１１と中間層１４に接着剤層１３を介し、中間層１４と内側層（熱接着性フィルム）１２に接着剤層１５を介して積膜したものである。
【００２３】
ここで、中間層１４はポリエチレンテレフタレート膜（ＰＥＴ膜）からなり、自立袋１００の高保香性（高バリア性）を更に高める。
【００２４】
本発明は上記実施形態に限定されることなく種々の変更が可能である。例えば、20℃における蒸気圧が2.6Ｐａ以上の香料を30〜100重量％含有する調合香料を含む液体は、必ずしも液体洗浄剤である必要はない。
【００２５】
また、自立袋の全体をＯＮｙ膜からなる外側層１１等と、高密度層２３（ＨＤＰＥ層２３Ａ）を含む内側層（熱接着性フィルム）１２等からなる複数層フィルム材料によって構成することもできる。
【００２６】
更に、本発明の袋は、必ずしも自立袋である必要はなく、複数層フィルム材料を用いてなる種々の形態の袋として採用することができる。
【００２７】
［実施例］
第１実施形態と第２実施形態のそれぞれにおいて採用した表１に示す層構成の自立袋１００に、20℃における蒸気圧が2.6Ｐａ以上の香料を30〜100重量％含有する調合香料を含む液体洗浄剤として、商品名バスマジックリン（花王株式会社製）を密封収容し、実施例１、２の自立袋を得た。これらの自立袋について表２に示す保存条件及び保存期間で保香性の評価を以下のようにして行なった。また、表３に示す突刺し強度の評価を以下のようにして行なった。一方、比較例として、従来の技術に相当するＯＮｙを外側層とし、Ｌ−ＬＤＰＥを内側層とする複数層フィルム材料を用いて形成した自立袋について、同様の保香性の評価及び突刺し強度の評価を行なった。
【００２８】
【表１】
0004700230.tif 000002
【００２９】
（保香性の評価）（表２）
各保存条件下における20日間の保存期間が経過した後の各密封状態の自立袋について、周囲の匂いの程度を評価し、匂いの弱い順にＡ、Ｂ、Ｃ、Ｄ、Ｅの五段階の評価を行なった。Ａ、Ｂ、Ｃを合格、Ｄ、Ｅを不合格とした。
【００３０】
【表２】
0004700230.tif 000003
【００３１】
（突刺し強度の評価）（表３）
実施例１、２と比較例の自立袋を構成する複数層フィルム材料に先端Ｒ0.5の円錐形ピットを押し当て、プッシュプルゲージで突刺し強度を測定した。
【００３２】
【表３】
0004700230.tif 000004
【００３３】
表２、表３の結果によれば、保香性、突刺し強度の点で、本発明品は優れることが認められる。
【００３４】
【発明の効果】
以上のように本発明によれば、塩化ビニルを用いない、簡易な材料構成により、上記特定の調合香料に対する保香性と、ピンホールの発生を抑制し得る突刺し強度とを向上することができる。
【図面の簡単な説明】
【図１】  図１は自立袋の一例を示す正面図である。
【図２】  図２は第１実施形態の袋の積膜構造を示す模式図である。
【図３】  図３は第２実施形態の袋の積膜構造を示す模式図である。
【符号の説明】
１  側壁フィルム
２  底壁フィルム
１１  外側層
１２  内側層（熱接着性フィルム）
２１、２２  熱接着層
２１Ａ、２２Ａ  ＬＬＤＰＥ層
２３  高密度層
２３Ａ  ＨＤＰＥ層
１００  自立袋
【図１】
0004700230.tif 000005
【図２】
0004700230.tif 000006
【図３】
0004700230.tif 000007